МАТОВО-ЧЕРНАЯ ЧЕРЕПИЧНАЯ ГЛАЗУРЬ
LUSTRELESS BLACK TILE GLASE

Изобретение относится к промышленности строительных материалов и касается составов глазурей для нанесения на керамическую черепицу.
Известна матово-черная черепичная глазурь, содержащая вес.ч.: глина 45; кварцевый песок 6,7; мел 2,5; свинцовый глет 40; окись железа 9,7; пиролюзит 7,5 [1]. Такая глазурь не является экологически безопасной, поскольку содержит токсичный компонент - свинцовый глет.
Задача изобретения состоит в получении экологически безопасной матово-черной черепичной глазури.
Технический результат достигается тем, что матово-черная черепичная глазурь, включающая глину, кварцевый песок, мел, окись железа, пиролюзит, дополнительно содержит апатит и плавиковый шпат при следующем соотношении компонентов, мас.%: глина 4-6; кварцевый песок 56-57; мел 6-10; окись железа 2-3; пиролюзит 20-22; апатит 3-4; плавиковый шпат 3-4.
Глазурь получают следующим образом.
Подготавливают и дозируют компоненты, например, согласно любому выбранному из таблицы составу.
Компоненты
Содержание, вес.ч. в составах
1
2
3
Глина
6
5
4
Кварцевый песок
57
56,5
56
Мел
6
8
10
Окись железа
2
2,5
3
Пиролюзит
22
21
20
Апатит
3
3,5
4
Плавиковый шпат
4
3,5
3
Берут, например, 4 кг глины (используемой в производстве черепицы, подлежащей глазурованию), 56 кг кварцевого песка (промытого и высушенного), 10 кг мела, 3 кг окиси железа, 20 кг пиролюзита, 4 кг апатита, 3 кг плавикового шпата. Компоненты подвергают помолу до полного прохождения через сетку 0056. Подготавливают глазурную суспензию с влажностью 45-47%. Суспензию наносят в виде тонкого слоя на поверхность отформованной и высушенной черепицы, изготовленной на основе тугоплавкой глины, сушат и обжигают при температуре 1150-1250°С.
Глазурь образует экологически безопасное матово-черное стекловидное покрытие, прочно удерживающееся на поверхности черепицы.
Источник информации
1. Гехт Г. Керамика. / Пер. с нем. - Л. - М.: Главная редакция химической литературы, 1938. - С.177.